(57)【要約】【課題】一枚の光機能性シートの組込みでも効率よく光線を拡散して蛍光管像の映り込みによる輝度ムラが抑えられ、画面正面方向へ集光機能を発現して高輝度が得られる直下型バックライトを提供する。【解決手段】少なくとも、略平行配列の複数の直線状蛍光管及び／又は略平行配列の複数の直線状部分を有する形状の蛍光管７と、該蛍光管の下側に配された反射板６と、蛍光管の上側に配された光学機能性シート５とを具備してなる直下型バックライトであって、該光学機能性シートが、シート平面方向に光散乱性層１と実質的に光を散乱しない透明層２とが交互配列している光学機能性シートであり、かつ、該光学機能性シートにおける光散乱性層の略ストライプ状ラインの長手方向と蛍光管の直線状部分の長手方向とが略平行となるように配置されているものである。【選択図】  図１
2005032537.tif 000002
【特許請求の範囲】
【請求項１】
少なくとも、略平行配列の複数の直線状蛍光管及び／又は略平行配列の複数の直線状部分を有する形状の蛍光管と、該蛍光管の下側に配された反射板と、蛍光管の上側に配された光学機能性シートとを具備してなる直下型バックライトであって、該光学機能性シートが、シート平面方向に光散乱性層と実質的に光を散乱しない透明層とが交互配列している光学機能性シートであり、かつ、該光学機能性シートにおける光散乱性層の略ストライプ状ラインの長手方向と蛍光管の直線状部分の長手方向とが略平行となるように配置されていることを特徴とする直下型バックライト。
【請求項２】
光学機能性シートにおいて光散乱性層が、略ストライプ状ラインの長手方向に、直線、折れ線、波線、及び破線から選ばれるラインを形成することを特徴とする請求項１に記載の直下型バックライト。
【請求項３】
光学機能性シートにおいて、光散乱性層が、蛍光管の直線状部分と略平行な略ストライプ状ラインに、それに交差する方向のラインが付加された略格子状ラインを形成することを特徴とする請求項１または２に記載の直下型バックライト。
【請求項４】
光学機能性シートにおける光散乱性層が内部に空洞を含有する多孔質層であることを特徴とする請求項１〜３のいずれかに記載の直下型バックライト。
【請求項５】
光学機能性シートにおける光散乱性層の配列ピッチが、略ストライプ状ラインの長手方向に垂直な方向で、３０〜２００μｍであることを特徴とする請求項１〜４のいずれかに記載の直下型バックライト。
【請求項６】
光学機能性シートにおける光散乱性層の幅が、略ストライプ状ラインの長手方向に垂直な方向で、５〜１００μｍであることを特徴とする請求項１〜５のいずれかに記載の直下型バックライト。
【請求項７】
光学機能性シートの片側表面に、光散乱性成分を含有した拡散層が積層されていることを特徴とする請求項１〜６のいずれかに記載の直下型バックライト。
【発明の詳細な説明】
【０００１】
【発明の属する技術分野】
本発明は、各種ディスプレイに用いられる直下型バックライト、中でも液晶ディスプレイに用いられる直下型バックライトに関するものである。
【０００２】
【従来の技術】
近年、携帯機器をはじめ、ノートパソコン、モニター、テレビ、屋内外広告表示、公共表示など、あらゆる用途において様々な原理を応用したディスプレイ装置が用いられている。中でも液晶ディスプレイ（ＬＣＤ）は、携帯機器用の小画面製品から、モニターやテレビなどの大画面製品に至るまで幅広く用いられている。ＬＣＤは、偏光板に挟まれた液晶素子に光を照射することにより画像表示を行うものであり、その光照射のための面光源としてバックライトを画面裏側に設けている。
【０００３】
ＬＣＤに用いられるバックライトは大きく２種類に分類され、（１）透明なアクリル樹脂等を加工した導光板を用い、その側面に配置された蛍光管から光線を取り入れ、導光板に刻まれた散乱ドットなどの作用を用いて観察方向に光を取り出すサイドライト型と、（２）導光板を用いず、画面の真下に直接単数または複数の蛍光管を並べる直下型とがある。それぞれの特徴を活かし、サイドライト型は小型化および薄型化への対応が、また直下型は大型化への対応が容易である。
【０００４】
これらバックライトには、単に画面裏側から液晶素子を照らす機能だけではなく、画面全体を均一に、しかも明るく光らせる性能が求められる。この要求を満たすため、バックライトには、通常、拡散シートやプリズムシートといった光学機能性シートが組み込まれている。
【０００５】
サイドライト型バックライトに組込まれた拡散シートは以下のように機能する。
【０００６】
サイドライト型バックライトでは、蛍光管が導光板の側面に配置されており画面に対し側面から光が入射するため、導光板から観察方向へ出射される光は画面水平方向に偏った分布を持つ。さらに、導光板には光を観察方向に取り出すために散乱ドットが刻まれているために、個々のドットが透けて見えるといった輝度ムラも観察される。そこで、これらの問題を解決するために、拡散シートを導光板上に重ね、光線の出射分布を均等化し、導光板に刻まれたドットの陰を隠蔽させることが行われている。サイドライト型バックライト用の拡散シートとしては、例えば、ポリエステル樹脂などの透明基材上に、透明樹脂と架橋粒子や無機粒子などからなる拡散成分を含有した光拡散層が塗布された構造のシート等が用いられる（例えば、特許文献１）。
【０００７】
直下型バックライトは、モニターやＴＶ、公共表示などの大画面用途で用いられており、このバックライトの構造は、蛍光管、蛍光管の下側に反射板、蛍光管の上側に拡散板、さらに用途によっては拡散板の上にプリズムシートや輝度向上シートが重ねられた構成となっており、内部が空洞で、画面真下に光源となる蛍光管が配置されている。
【０００８】
この直下型バックライトの場合、画面真下に蛍光管が設置されているため、蛍光管の形状に対応した輝度ムラが顕著に現れる。よって、蛍光管像を隠蔽し、光線の出射分布を均等化させるために、拡散シートを蛍光管上側に配置することが行われている。その直下型バックライト用拡散シートには、蛍光管像の映り込みによる画面上の輝度ムラを抑えるために、通常、強い光散乱性をもつ拡散板が用いられている。例えば、アクリル樹脂などの透明樹脂とシリコーン樹脂粒子等の拡散成分を、射出成形法や押出成形法を用いて練り混んでシート成形したシート等が用いられる（例えば、特許文献２）。また、場合によっては、蛍光管像の隠蔽効果をさらに高めるために、蛍光管の形状に対応した拡散ドット印刷なども行われている。
【０００９】
また、プリズムシートは、通常、拡散シート上に重ねられて用いられ、拡散シートによって均等化された光を、このプリズムシートによって画面正面方向に集光（指向化）し、正面の輝度を向上させる機能を有する（例えば、特許文献３）。プリズムシートは、断面が三角形のプリズム列を多数平行に配列した構造のシートである。表面のプリズム形状の設計によって、ある一定角度範囲で入射した光線を効率よく画面正面方向に屈折させ、その範囲外の光を導光板側にはね返し再度利用するリサイクル効果を発現することで高い輝度向上効果を得るものである。
【００１０】
また、プリズムシートと同様に画面正面方向への集光機能を発現し輝度を高めるための光学機能性シートが提案されている。この光学機能性シートの例としては、散乱性をもつ突起を間隔をあけて配置した光学シートや（例えば、特許文献４）、フィルム面方向に透明層と拡散層とが交互配列した光学機能性フィルム（例えば、特許文献５）などが挙げられる。プリズムシートの場合には、その表面形状を利用した光の屈折作用と光線リサイクル作用を用いた光利用効率の向上とにより高輝度化が達成されていたのに対し、これら２種類の光学機能性シートでは内部に該シート面に垂直に設けられた光散乱性の壁体層による拡散・反射を利用して光線制御を行うものである。特に、後者の光学機能性フィルムの場合、表面形状を全く利用せずに光制御を行うタイプであるので、表面形状の欠損による効果低減もなく、さらにその他の機能層の形成や貼り合わせ等の加工も可能である。
【００１１】
【特許文献１】特開平６−５９１０７号公報
【特許文献２】特開平６−７３２９６号公報
【特許文献３】米国特許第５１６１０４１号明細書
【特許文献４】特開２００２−２１４４１１号公報
【特許文献５】特開２００２−２７７６１３号公報
【００１２】
【発明が解決しようとする課題】
直下型バックライトに組込まれている拡散板は、光散乱性重視の設計となっているので光線透過率が低く、光の利用効率が低いという問題がある。そこで通常は、画面正面方向の高輝度化を図るために、高輝度設計された拡散板を何枚も重ねて用いたり、また、プリズムシートや輝度向上シートを併用することが行われている。
【００１３】
高輝度設計された拡散板を重ねて用いる場合には、求める輝度を発現させるために、２枚３枚と多数重ねる必要があるが、この高輝度型の拡散板は表面形状を利用した構成であるため、それぞれを貼り合わせて用いることは不可能である。従って、バックライトの薄型・軽量化が難しく、また部品点数を減らすことが難しいので、ディスプレイの薄型化への対応が難しく、製造コスト低減などの要求に応えることも困難であった。
【００１４】
また、プリズムシートを重ねて用いる場合には、プリズムシート表面のプリズム列は非常に微細で頂角の尖った構造であるため、取り扱い時に表面を傷つけやすく、該欠点が輝点となって画質が低下するという問題があり、さらに正面方向の輝度は向上するものの、視角によって急激な輝度低下を引き起こす視角依存性が大きいといった問題点がある。
【００１５】
そこで、本発明は、それら従来の問題を解消し、分厚く光利用効率の低い拡散板を何枚も重ねて用いずに、一枚の光学機能性シートを使用する直下型バックライトでも、効率よく光線を拡散して蛍光管像の映り込みによる輝度ムラを抑えることができ、かつ、画面正面方向の輝度を高めることができる直下型バックライトの提供を目的とする。
【００１６】
【課題を解決するための手段】
一枚で光拡散性と集光機能を発揮することができる光学機能性シートを用いた直下型バックライトについて鋭意検討した結果、光散乱性層と透明層がシート面方向に交互配列した光学機能性シートを用い、かつ、該光学機能性シートの配置の向きを特定することにより、かかる目的を一挙に達成できることを究明し、本発明をなすに至ったものである。
【００１７】
すなわち、本発明の直下型バックライトは、少なくとも、略平行配列の複数の直線状蛍光管及び／又は略平行配列の複数の直線状部分を有する形状の蛍光管と、該蛍光管の下側に配された反射板と、蛍光管の上側に配された光学機能性シートとを具備してなる直下型バックライトであって、該光学機能性シートが、シート平面方向に光散乱性層と実質的に光を散乱しない透明層とが交互配列している光学機能性シートであり、かつ、該光学機能性シートにおける光散乱性層の略ストライプ状ラインの長手方向と蛍光管の直線状部分の長手方向とが略平行となるように配置されていることを特徴とする。
【００１８】
また、本発明の直下型バックライトにおいて、以下のような要件をさらに具備することが好ましい。
（ａ）光学機能性シートにおいて光散乱性層が、略ストライプ状ラインの長手方向に、直線、折れ線、波線、及び破線から選ばれるラインを形成すること。
（ｂ）光学機能性シートにおいて、光散乱性層が、蛍光管の直線状部分と略平行な略ストライプ状ラインに、それに交差する方向のラインが付加された略格子状ラインを形成すること。
（ｃ）光学機能性シートにおける光散乱性層が内部に空洞を含有する多孔質層であること。
（ｄ）光学機能性シートにおける光散乱性層の配列ピッチが、略ストライプ状ラインの長手方向に垂直な方向で、３０〜２００μｍであること。
（ｅ）光学機能性シートにおける光散乱性層の幅が、略ストライプ状ラインの長手方向に垂直な方向で、５〜１００μｍであること。
（ｆ）光学機能性シートの片側表面に、光散乱性成分を含有した拡散層が積層されていること。
【００１９】
【発明の実施の形態】
本発明の直下型バックライトに組み込む光学機能性シートは、シート平面方向に光散乱性層と実質的に光を散乱しない透明層が交互配列しているシートであり、この光学機能性シートにおける各層の配列状態を、図２及び図３に沿って説明する。
【００２０】
図２（ａ）〜（ｄ）はそれぞれシート平面において光散乱性層１と透明層２が略ストライプ状に交互配列している状態を例示するものである。図２（ａ）は、光散乱性層１が直線状に延びる構造、図２（ｂ）は光散乱性層１が折れ線状に延びる構造、図２（ｃ）は光散乱性層１が波線状に延びる構造、図２（ｄ）は光散乱性層１が破線状に延びる構造を示している。この図における左右方向３が、光散乱性層及び透明層の略ストライプ状ラインの長手方向（以下長軸方向という）であり、上下方向４が、その略ストライプ状ラインの長手方向に垂直な方向（以下短軸方向という）である。
【００２１】
図２では、光散乱性層の長軸方向のいずれもが相互に平行であるように図示しているが、完全に平行でなくてもよい。また、光散乱性層の配列状態に関しては、一定のピッチで規則的に配列するもの、規則的にピッチが変化しつつ配列するもの、また、完全にランダムなピッチで配列するもの等が挙げられる。また、光散乱性層の幅に関しては、すべての光散乱性層で幅が一定のもの、一本ずつ幅が異なるもの、一本のライン内で規則的またはランダムに幅が変化しているもの等が挙げられる。
【００２２】
また、光散乱性層１は、図２（ａ）のような典型的なストライプ状であることが好ましいが、図示した以外の略ストライプ状でもよいし、また、略ストライプ状ラインに、それに交差する方向のラインが付加された略格子状ラインを形成していてもよい。但し、このような格子状的なものの場合でも、略ストライプ状ラインの長手方向が蛍光管の直線状部分の長手方向と略平行となるように配置すべきである。このように、交差する方向にも光散乱性層のラインを追加した場合、上記略ストライプ状ラインによる蛍光管像の消去効果および集光効果の他に、交差方向ラインによる集光効果をも発揮するため、さらなる輝度向上を図ることができる。
【００２３】
また、図３（ａ）〜（ｈ）に、光学機能性シートの略ストライプ状に延びたパターンの短軸方向の横断面図を示す。ここでは、様々な断面形状の光散乱性層１と透明層２とが、シート面の法線方向にほぼ平行になるようにして立ち並ぶ。例えば、光散乱性層１を中心にその断面形状をみてみると、長方形（図３（ａ））、正方形、平行四辺形、台形（図３（ｂ））、三角形（図３（ｃ））、釣り鐘型（図３（ｄ））、ラッパ型（図３（ｅ））、楕円（図３（ｆ））が挙げられ、またこれ以外にもこれら形状が変形したものや様々な形状のものが混ぜ合わさったものなど、各種形状を用いることができる。透明層２の断面形状についても、光散乱性層１と同様の形状が用いられる。このように、法線方向にほぼ平行な配列状態にすると、正面を中心に対称な視野角特性を得ることができる。よって、法線に対してある一定角度傾いて配列させた場合にはその角度を中心とした視野角特性が得られ、またランダムな配列状態をとった場合にはそれらを平均した視野角特性が得られることになり、配列状態を変えることにより視野角特性を制御することもできる。
【００２４】
また、光散乱性層１は、断面における膜厚方向の長さ（Ｌ）が全膜厚の５０％以上、好ましくは７０％以上占めるのがよい。図３（ａ）〜（ｆ）は光散乱性層１、透明層２ともに膜厚方向の長さが全膜厚の１００％占める例であり、図３（ｇ）および（ｈ）は光散乱性層１の長さ（Ｌ）が膜厚方向に７０％占める例を示している。図３（ｇ）はシートの上面近傍部分及び下面近傍部分が透明層２で覆われる場合、（ｈ）はシートの下面が透明層２で覆われる場合である。これら図のように、透明層２は膜厚方向に表面から裏面まで繋がっている部分が存在することが好ましい。なお、図中の符号ｐは透明層２の短軸方向の幅を示し、符号ｑは光散乱性層１の短軸方向の幅を示す。
【００２５】
図１は直下型バックライトの構成を説明するためのものであり、図１（ａ）はバックライトの横断面を示す。略平行配列している複数の直線状蛍光管（蛍光管における直線状部分の場合も含む）７の下側に反射板６が配され、蛍光管７の上側には光学機能性シート５が配され、それらを全体的に筐体８が覆っている。図１（ｂ）〜（ｄ）は、それぞれバックライトを画面方向から見た場合の蛍光管７の配置や形状の一例を示す図である。図１（ｂ）は複数の直線状蛍光管が平行に配置される場合、図１（ｃ）はＷ字状に屈曲する蛍光管の場合、図１（ｄ）はＵ字状に屈曲する蛍光管の場合をそれぞれ示しており、図中の矢印９が蛍光管の直線状長手方向を示す。
【００２６】
図１（ｅ）は、複数の直線状蛍光管に対して、本発明に用いる光学機能性シートを、それらの長手方向が略平行となるように配置する場合を示すものである。即ち、図中の直線状蛍光管７の長手方向に対し、光学機能性シートの光拡散性層１のストライプ長手方向が略平行となるように設置するものである。
【００２７】
直下型バックライトの場合、出射される光の配光特性は蛍光管形状に依存し、蛍光管の真上が最も明るくなり、隣接する蛍光管の間が最も暗くなるといった輝度ムラが観察される。従って、直線状の蛍光管が多数平行配列してる場合には、線状に輝度ムラがみられる。
【００２８】
しかし、光学機能性シートを図１（ｅ）に示すような方向で配置すると、蛍光管から出る線状の光線群が光学機能性シートの光散乱性をもつストライプパターンと干渉することによって、蛍光管像が消し去られ、輝度ムラが解消される。
【００２９】
さらに、蛍光管像をより効果的に消し去るためには、蛍光管の真上に当たる部分の光散乱性層の配列ピッチを狭くし、及び／又は光散乱相の幅を太くすること、また、光散乱性のドットを形成する方法などを併用することが好ましい。
【００３０】
さらに、本発明に用いる光学機能性シートでは光散乱性層と透明層が交互配列するストライプ状パターン構造であるため、透明層が開口部となり効率よく光線を透過させることができ、従って、散乱効果を保持しながらバックライトの輝度を高くすることができる。
【００３１】
本発明に用いる光学機能性シートでは、図３に示すような横断面構造を有することにより、集光機能が発現し輝度向上効果が発揮される。
【００３２】
輝度向上効果が発現するメカニズムを図４に沿って以下に説明する。図４は光散乱性層１によって光線が拡散透過又は拡散反射される様子を示す短軸方向横断面図である。
【００３３】
本発明に用いる光学機能性シート５において、透明層２と光散乱性層１が面方向に交互配列していることにより、光散乱性層１が光線を散乱させる壁の役割を果たす。
本発明に用いる光学機能性シートに、入射した光線（図４では下方から）は、光散乱性層１にあたって拡散透過または拡散反射される。
【００３４】
ほぼ正面方向を向いて入射する光線（シート面に対して低入射角）は、ほぼそのまま透過し（  図４（ａ））、シート表面に平行に近い方向を向いて入射する光線（シート面に対して高入射角）は、光散乱性層１に遮られ拡散反射されつつ透過する。即ち、光散乱性層１によって拡散透過または拡散反射された光線のうち、ほぼ正面を向いた成分は出射され、それ以外を向いた成分は再度光散乱性層１によって散乱される（図４（ｂ））。この過程を繰り返すことにより、入射された光線の正面方向への指向性が高くなり、液晶ディスプレイのバックライト用途として用いた場合に輝度向上効果が現れる。
【００３５】
輝度向上効果を発現させるためのポイントは、光散乱性層１の高さ、ピッチおよび拡散性である。
【００３６】
図４（ｃ）に示すように、シート内の交互配列において、光散乱性層１のピッチが長い場合は、光散乱性層１が壁として十分に機能せず、水平方向からに近い入射光線も素通りしてしまうためにその断面における輝度向上効果は小さいものとなる。また、光散乱性層１の底部が広い場合には、該シート底部で反射される確率が増加して光利用効率が低下するため、輝度も低下する。従って、高開口率を保持しつつ、適切なピッチで光散乱性層１の面内構造を設計することが重要である。
【００３７】
また、本発明に用いる光学機能性シートの拡散透過または拡散反射特性を示す光散乱性層１とは異なり、鏡面反射特性を持つ層１０を壁として用いた場合には（図４（ｄ））、下方から入射した光線はその入射角度を保ったまま反射されるため、正面方向には集光されず、輝度向上効果は見込めない。また、屈折率の異なる透明層２，１１が交互配列するシートの場合は（図４（ｅ））、正面方向に屈折する成分も存在するが、全体的な配光特性としては正面に集光する効果は見込めない。このように光散乱性層１の拡散透過または拡散反射特性が重要である。
【００３８】
本発明に用いる光学機能性シートにおいて、光散乱性層のストライプ状ライン長手方向に垂直な方向におけるシート面方向のピッチが３０〜２００μｍであることが好ましく、さらには３０〜１００μｍが好ましい。
また、光散乱性層のストライプ状ライン長手方向に垂直な方向におけるシート面方向の幅が５〜１００μｍであることが好ましく、さらには５〜５０μｍが好ましい。
【００３９】
また、透明層のストライプ状ライン長手方向に垂直な方向断面において、シート膜厚方向の透明層の長さＬと、透明層のシート面方向幅ｐとの比率Ｌ／ｐが０．２５〜５であることが好ましく、さらには０．２５〜３であることが好ましい。厚み方向の長さＬは図３に示すように、透明層２の厚みを指す。この比率を０．２５〜５とすることにより、光散乱性層１による十分な輝度向上効果を得ることができるため好ましい。
【００４０】
また、シート平面におけるストライプ状パターンにおいて、透明層２の面積は光散乱性層１の面積の５０％以上であることが好ましい。５０％以上とすることにより、光線の利用効率を低下させずに光散乱性層による十分な輝度向上効果を発揮させることができるため好ましい。
【００４１】
本発明に用いる光学機能性シートを構成する材質は製造方法により異なる。使用可能な材料の例として、透明層２については、ポリエチレンテレフタレート、ポリエチレン−２、６−ナフタレート、ポリプロピレンテレフタレート、ポリブチレンテレフタレート等のポリエステル系樹脂、ポリカーボネート、ポリスチレン、ポリエチレン、ポリプロピレン、ポリメチルペンテン等のポリオレフィン系樹脂、ポリアミド、ポリエーテル、ポリエステルアミド、ポリエーテルエステル、ポリ塩化ビニル、ポリ（メタ）アクリル酸エステル等のアクリル樹脂、脂環族ポリオレフィンおよびこれらを主たる成分とする共重合体、またはこれら樹脂の混合物等からなる透明な樹脂などが好適に利用できるが、特に制限されるものではない。ここでいう透明とは、その層内において光が実質的にまっすぐ透過することを示す。
【００４２】
また、光散乱性層１の材料としては、特に限定されるものではないが、透明なマトリックス成分中に、マトリックス成分とは屈折率の異なる微粒子が分散された材質からなることが好ましい。透明なマトリックス成分としては、例えば、ポリエチレンテレフタレート、ポリエチレン−２、６−ナフタレート、ポリプロピレンテレフタレート、ポリブチレンテレフタレート等のポリエステル系樹脂、ポリカーボネート、ポリスチレン、ポリエチレン、ポリプレピレン、ポリメチルペンテン等のポリオレフィン系樹脂、ポリアミド、ポリエーテル、ポリエステルアミド、ポリエーテルエステル、ポリ塩化ビニル、ポリ（メタ）アクリル酸エステル等のアクリル樹脂、脂環族ポリオレフィン、およびこれらを主たる成分とする共重合体、またはこれら樹脂の混合物等からなる透明な樹脂などが挙げられるが特に制限されるものではない。
【００４３】
また、微粒子は、マトリックス成分と屈折率が異なれば特に制限されず、例えば、アクリル樹脂、有機シリコーン樹脂、ポリスチレン樹脂、尿素樹脂、ホルムアルデヒド縮合物、フッ素樹脂、ポリオレフィン樹脂、ポリエステル樹脂などの樹脂および樹脂粒子、ガラス、シリカ、硫酸バリウム、酸化チタン、硫酸マグネシウム、炭酸マグネシウム、炭酸カルシウム等の無機粒子、または気泡などが好ましく用いられる。本発明に用いる光学機能性シートの光散乱性層としては、内部に気泡などの空洞を含有する多孔質層であることが好ましい。
【００４４】
また、本発明に用いる光学機能性シートの厚みは１０μｍ〜２ｍｍが好ましく、より好ましくは１０μｍ〜１ｍｍ、最も好ましくは１０μｍ〜５００μｍである。
【００４５】
本発明に用いる光学機能性シートは、上述した光散乱性層と透明層が交互配列する単層シートであってもよいが、さらに光散乱性を増強する目的でその単層シートの片側表面に、光拡散成分を含有する拡散層１２が積層されたシートでもよい（図５）。また、シート自体の機械的強度、耐熱性、取り扱いやすさ等の点から二軸延伸ポリエステルフィルムのような基材シート上に形成された積層シート構造であることも好ましい態様である。また、単層シートと拡散板を重ねて用いることも好ましい。
【００４６】
本発明で用いる光学機能性シートの製造方法の例を以下に示す。製造方法はここに挙げた方法に制限されない。
（１）透明樹脂シートと空洞含有シートを接着剤を介して交互に積層し、シート面に垂直に所望膜厚で断裁することにより、平面方向に透明層２と光散乱性層１が直線状に配列した構造の光学機能性シートが得られる。ここでいう空洞含有シートは、例えば気泡、中空粒子などの成分を含有したシートであり、この空気含有シート部分が光散乱性層１となる。
【００４７】
（２）基材シート上に、透明光硬化性樹脂からなる塗膜を形成する。この塗膜に所望のパターンをもつフォトマスクを通して露光し、次いで現像することにより未露光部分を洗い流してパターンを形成する。現像により洗い流された部分に、中空粒子などの成分を含有した樹脂ペーストを埋め込み硬化させることにより光散乱性層１を形成し、所望の光学機能性シートとする。
（３）基材シート上の一面に中空粒子等を含んだ樹脂を塗布し、マスク越しに研磨剤を噴出して所望形状に削りとって光散乱性層１を形成し（サンドブラスト法）、その後、削り取った部分に透明樹脂を埋めこみ、所望の光学機能性シートとする。
【００４８】
（４）光照射により分解して気体を発生させ得る感光性化合物を含有する熱可塑性樹脂組成物を、基材シート上に塗布した後、マスクを通して露光する工程を含む方法である。
【００４９】
光照射により分解して気体を発生させ得る感光性化合物としては、ｐ−ジエチルアミノベンゼンジアゾニウム塩化亜鉛塩又はホウフッ化塩、ｐ−ジメチルアミノベンゼンジアゾニウム塩化亜鉛塩又はホウフッ化塩、４−モルホリノ−２，５−ジブトキシベンゼンジアゾニウム塩化亜鉛塩又はホウフッ化塩等のジアゾニウム塩類及びそれらの樹脂化合物、１，２−ナフトキノンジアジド−５−スルホン酸ナトリウム等のキノンジアジド類及びそれらの樹脂化合物、ｐ−アジドベンズアルデヒド、ｐ−アジド安息香酸、ｍ−スルフォニルアジド安息香酸等のアジド化合物及びそれらの樹脂化合物などが例示される。この感光性化合物を、マトリックス成分用の樹脂に配合して、光照射により分解して気体を発生させ得る感光性化合物を含有する熱可塑性樹脂組成物を調製し、基材シート上に所定の膜厚で塗布する。次いで、透明層２となる部分が遮光されるようなパターンのフォトマスクで覆い、このフォトマスクを通して露光する。このパターン露光により、露光部では、塗膜中で感光性化合物が分解し、塗膜中に微小な気体が生成する。続いて、加熱処理を施して熱可塑性樹脂を軟化させ、同時に、塗膜中の気体を熱膨張させる。この結果、露光部分には多数の気泡が分散含有される光散乱性層１が形成され、露光されなかった部分は、気泡を実質的に含有しない透明層２となる。
【００５０】
このようなプロセスにより塗膜中に気泡を偏在させて形成させ、求める光学機能性シートが得られる。ここで、得られたシートの熱安定性を向上させるために、気泡を形成させた後に、マトリックス成分を架橋することも好ましい。
【００５１】
（５）熱的作用によって相分離状態と相溶状態が変化する材料を用い、その状態を固定する方法である。相分離状態で光散乱性層１となり、相溶状態で透明層２となる。その材料は、（ａ）下限臨界共溶温度（ＬＣＳＴ：ｌｏｗｅｒ  ｃｒｉｔｉｃａｌ  ｓｏｌｕｔｉｏｎ  ｔｅｍｐｅｒａｔｕｒｅ）をもち、低温で相溶性を示し、高温で相分離が誘起される高温相分離型、（ｂ）上限臨界共溶温度（ＵＣＳＴ：ｕｐｐｅｒ  ｃｒｉｔｉｃａｌ  ｓｏｌｕｔｉｏｎ  ｔｅｍｐｅｒａｔｕｒｅ）をもち、低温で相分離状態で、高温で相溶性を示す低温相分離型、のいずれであってもよい。該相分離構造は、相互に連通した構造、液滴が分散した構造、またそれらが混在した構造などである。これらの状態を固定するために、光重合性材料の組み合わせが好ましく用いられる。
【００５２】
平面パターン形成方法の流れは以下の通りである。上記パターン形成用材料を基材上に塗設し、熱的条件を調節することにより系を相溶させて全面透明状態にした後、所望のパターンに応じた光照射を行い露光部位の透明状態を固定化し透明層２を形成する。次いで系の熱的条件を変えることにより、露光部位の透明状態を保持したまま未露光部位を相分離させて白濁化させ（光散乱性層１）、その状態で全面に光照射することにより前露光工程における未露光部位を固定化させ、所望の光学機能性シートとする。
【００５３】
（６）バインダー樹脂、光重合性モノマー、光重合開始剤、溶媒などからなる光重合性組成物を基材上に塗布し、パターン露光を行い、次いでバインダー樹脂の貧溶媒に浸漬した後、内部に染みこんだ貧溶媒を減圧乾燥除去することによって多孔質層を形成することによって得られる。光重合により硬化した部位が透明層２となり、未硬化部位を処理して多孔質層（光散乱性層１）とすることにより、所望の光学機能性シートとする。
【００５４】
以上の例示した製造方法のいくつかの方法を合わせて用いてもよい。
【００５５】
また、本発明に用いる光学機能性シートは表面形状によって光学機能を発現させるものではないので表裏面が平滑であり、従って、表面加工することや他機能部材と貼り合わせすることも可能であり、多機能を有する機能統合高性能シートにして用いることも可能である。
【００５６】
【実施例】
（評価方法）
Ａ．輝度測定
図１（ａ）に示す相対的位置関係となるように、直線状蛍光管１２本の上側に光学機能性シートを載せて１８インチの直下型バックライトを組み上げ、色彩輝度計ＢＭ−７（トプコン（株）製）を用いて画面正面方向の輝度を測定した。
この時、ブランクの値としては、通常の直下型用拡散板であるアクリル樹脂の押出板（樹脂ビーズ練り込みタイプ：透過率３２％、ヘイズ９３％、膜厚２ｍｍ）を蛍光管の上側に置いて測定した輝度を用い、このブランク測定値に対し、輝度が何％向上したかでもって表した。
【００５７】
Ｂ．蛍光管像観察
光学機能性シートを蛍光管上側１０ｍｍの位置に置き、点灯時に該光学機能性シートを通して蛍光管像が透けて見えるかどうかを目視で観察した。
Ｃ．シート中の塗膜断面の観察
シートの横断面を切り出し、走査型電子顕微鏡Ｓ−２１００Ａ（日立製作所（株）製）を用いて断面観察を行なった。
【００５８】
以下、本発明について実施例を挙げて説明するが、本発明は必ずしもこれらに限定されるものではない。
【００５９】
（実施例１）
下記組成１の樹脂組成物からなる塗布液を調製し、ポリエチレンテレフタレート（以下ＰＥＴという）フィルム（“ルミラー”Ｔ６０：膜厚１００μｍ、東レ（株）製）上にブレードコーターを用いて塗布し、８０℃で１５分乾燥させた後、同じＰＥＴフィルムをカバーフィルムとして貼り合わせて、塗膜厚２５０μｍ（乾燥膜厚）の樹脂シートとした。
【００６０】
2005032537.tif 000003
【００６１】
室温で透明状態のこのシート上に、配列ピッチ８０μｍ、開口幅６０μｍの直線ストライプ状パターンのフォトマスクを重ね、超高圧水銀灯を用いて１００ｍＪ／ｃｍ２の光を照射し、８５℃で２分間ポストベイクした後、室温まで放冷した。カバーフィルムを剥離して、４０℃のエタノールに４時間浸漬後、室温まで放冷した後、エタノールから取り出し、そのまま超高圧水銀灯を用いて、塗膜表面側、基板フィルム側両面にそれぞれ５００ｍＪ／ｃｍ２の光を照射した後、真空乾燥によりエタノールを除去した。
【００６２】
得られた塗膜の断面を走査型電子顕微鏡で観察したところ、パターン露光部には約６０μｍ幅の透明層、パターン未露光部には約２０μｍ幅の多孔質層が形成され、交互に配列した直線ストライプ状パターンとなっていて、かつ透明層のアスペクト比（Ｌ／ｐ）が４であった。
【００６３】
得られた光学機能性シートを、その直線ストライプ状パターンの長手方向がバックライトの蛍光管の長手方向と平行になるように、バックライトの蛍光管の上に組み込んで直下型バックライトを作製した。得られたバックライトの蛍光管を点灯させたところ、蛍光管像が透けて見えることはなかった。また、画面正面方向の輝度向上率は３８％と高い効果を発現した。
【００６４】
（実施例２）
実施例１と同じ組成の塗布液を用い、塗膜厚１５０μｍの樹脂シートを実施例１と同様にして作製した。
このシートに、配列ピッチ８０μｍ、開口幅６０μｍの直線ストライプ状パターンのフォトマスクを重ね、超高圧水銀灯を用いて８０ｍＪ／ｃｍ２の光を照射し、以下実施例１と同様にして光学機能性シートを作製した。
【００６５】
得られた塗膜の断面を観察したところ、パターン露光部には約６０μｍ幅の透明層、パターン未露光部には約２０μｍ幅の多孔質層が形成され、交互に配列した直線ストライプ状パターンとなっていて、かつ透明層のアスペクト比（Ｌ／ｐ）が２．５であった。
【００６６】
得られた光学機能性シートを、その直線ストライプ状パターンの長手方向がバックライトの蛍光管の長手方向と平行になるように、バックライトの蛍光管の上に組み込んで直下型バックライトを作製した。得られたバックライトの蛍光管を点灯させたところ、蛍光管像が透けて見えることはなかった。また、画面正面方向の輝度向上率は２１％であった。
【００６７】
（実施例３）
下記組成２の樹脂組成物を有効成分とする塗布液を調製し、ＰＥＴフィルム（“ルミラー”Ｔ６０：膜厚１００μｍ、東レ（株）製）上にブレードコーターを用いて塗布し、８０℃で３０分乾燥させ、塗膜厚２００μｍ（乾燥膜厚）の樹脂シートとした。
【００６８】
（組成２）
炭酸カルシウム（平均粒径２μｍ）    ６０重量部
エチルセルロース                    １６重量部
テルピネオール                      ２４重量部
【００６９】
次に、配列ピッチ８０μｍ、開口幅６０μｍの直線ストライプ状パターンのサンドブラスト用マスクを装着した後、サンドブラスト法により開口部の塗膜を削り取った。研磨剤にはアルミナを使用した。
【００７０】
続いて、削り取った部分に、実施例１で用いた組成物１の樹脂塗液を埋め込み、８０℃で１５分乾燥させた後、超高圧水銀灯を用いて１００ｍＪ／ｃｍ２の光を照射して硬化させ、透明層を形成させた。得られた光学機能性シートは、炭酸カルシウムが分散した光散乱層と、透明層が、それぞれ幅２０μｍと６０μｍで直線状に交互配列したパターンをもつシートであり、透明層のアスペクト比（Ｌ／ｐ）は３．３であった。
【００７１】
得られた光学機能性シートを、その直線ストライプ状パターンの長手方向がバックライトの蛍光管の長手方向と平行になるように、バックライトの蛍光管の上に組み込んで直下型バックライトを作製した。得られたバックライトの蛍光管を点灯させたところ、蛍光管像が透けて見えることはなかった。また、画面正面方向の輝度向上率は３０％であった。
【００７２】
（比較例１）
実施例１で作製した光学機能性シートを、その直線状パターンの長手方向がバックライトの蛍光管の長手方向と垂直になるような向きで、蛍光管の上に組み込み直下型バックライトを作製した。得られたバックライトの蛍光管を点灯させて蛍光管像を目視観察したところ、蛍光管形状がはっきりと視認でき、光拡散性の機能が発現されていないことがわかった。
【００７３】
（比較例２）
実施例１で作製した光学機能性シートを、その直線状パターンの長手方向がバックライトの蛍光管の長手方向と斜め方向４５°の角度をなすような向きで、蛍光管の上に組み込み直下型バックライトを作製した。得られたバックライトの蛍光管を点灯させて蛍光管像を目視観察したところ、蛍光管形状がはっきりと視認でき、光拡散性の機能が発現されていないことがわかった。
【００７４】
【発明の効果】
本発明によれば、分厚く光利用効率の低い拡散板を何枚も重ねずに一枚の光学機能性シートを組込むことでも効率よく光線を拡散して蛍光管像の映り込みによる輝度ムラが抑えられ、かつ、画面正面方向の輝度の高い直下型バックライトとすることができる。
従って、本発明は直下型バックライトの薄型化、軽量化、低コスト化を図るために有効である。
【図面の簡単な説明】
【図１】（ａ）、（ｅ）は直下型バックライトの構造を示す横断面図、位置関係図であり、また、（ｂ）〜（ｄ）は本発明に用いる蛍光管の形状、配置を例示する上面図である。
【図２】（ａ）〜（ｄ）は、本発明に用いる光学機能性シートのシート平面における、光散乱性層と透明層からなる略ストライプ状パターンを例示するシート平面図である。
【図３】（ａ）〜（ｈ）は、本発明に用いる光学機能性シートの光散乱層、透明層のストライプ状パターンを例示する短軸方向でのシート横断面図である。
【図４】光学機能性シートにおける光線の拡散透過又は拡散反射のメカニズムを示すためのシート横断面図である。
【図５】片側表面に拡散層が積層された光学機能性シートを示す横断面図である。
【符号の説明】
１  光散乱性層
２  透明層
３  長軸方向
４  短軸方向
５  光学機能性シート
６  反射板
７  蛍光管
８  筐体
９  蛍光管長手方向
１０  鏡面反射性表面をもつ層
１１  透明層２とは異なる屈折率を有する透明層
１２  拡散層
【図１】
2005032537.tif 000004
【図２】
2005032537.tif 000005
【図３】
2005032537.tif 000006
【図４】
2005032537.tif 000007
【図５】
2005032537.tif 000008